(57)【特許請求の範囲】
【請求項１】
光学特性が改善され、および／または結晶化温度が上昇したポリプロピレン物品であって
ポリプロピレン樹脂、ならびにその中に、
１ｐｐｍ〜１０ｐｐｍのブルー、グリーン、マゼンタ、レッド、イエロー、オレンジおよびバイオレットの多環式有機顔料から選択される１つ以上の顔料、ならびに
５０ｐｐｍ〜２５０ｐｐｍの１つ以上の芳香族トリスアミド核形成剤を均一に分散して含み、
前記ｐｐｍのレベルは、ポリプロピレン樹脂の重量あたりの重量であり、かつ
前記トリスアミド核形成剤は、式ＩＩａ
【化１】
0005603429.tif 000013
の剤であって、
式中、
Ｒ10、Ｒ20およびＲ30はお互いに独立して
Ｃ1−Ｃ20アルキルであって、非置換であるかもしくは１つ以上のヒドロキシによって置換されるＣ1−Ｃ20アルキル；
Ｃ2−Ｃ20アルケニルであって、非置換であるかもしくは１つ以上のヒドロキシによって置換されるＣ2−Ｃ20アルケニル；
Ｃ2−Ｃ20アルキルであって、酸素もしくはイオウが介在しているＣ2−Ｃ20アルキル；
Ｃ3−Ｃ12シクロアルキルであって、非置換であるかもしくは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかもしくは１つ以上のＣ1−Ｃ20アルキルによって置換される（Ｃ3−Ｃ12シクロアルキル）−Ｃ1−Ｃ10アルキル；
ビス［Ｃ3−Ｃ12シクロアルキル］−Ｃ1−Ｃ10アルキルであって、非置換であるかもしくは１つ以上のＣ1−Ｃ20アルキルによって置換されるビス［Ｃ3−Ｃ12シクロアルキル］−Ｃ1−Ｃ10アルキル；
５〜２０個の炭素原子を有する二環式もしくは三環式の炭化水素基であって、非置換であるかもしくは１つ以上のＣ1−Ｃ20アルキルによって置換される炭化水素基；
フェニルであって、非置換であるかもしくはＣ1−Ｃ20アルキル、Ｃ1−Ｃ20アルコキシ、Ｃ1−Ｃ20アルキルアミノ、ジ（Ｃ1−Ｃ20アルキル）アミノ、ヒドロキシおよびニトロから選択される１つ以上のラジカルによって置換されるフェニル；
フェニル−Ｃ1−Ｃ20アルキルであって、非置換であるかもしくはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
フェニルエテニルであって、非置換であるかもしくは１つ以上のＣ1−Ｃ20アルキルによって置換されるフェニルエテニル；
ビフェニル−（Ｃ1−Ｃ10アルキル）であって、非置換であるかもしくは１つ以上のＣ1−Ｃ20アルキルによって置換されるビフェニル−（Ｃ1−Ｃ10アルキル）；
ナフチルであって、非置換であるかもしくは１つ以上のＣ1−Ｃ20アルキルによって置換されるナフチル；
ナフチル−Ｃ1−Ｃ20アルキルであって、非置換であるかもしくは１つ以上のＣ1−Ｃ20アルキルによって置換されるナフチル−Ｃ1−Ｃ20アルキル；
ナフトキシメチルであって、非置換であるかもしくは１つ以上のＣ1−Ｃ20アルキルによって置換されるナフトキシメチル；
ビフェニルエニル、フルオレニル、アントリル；
５員〜６員の複素環式基であって、非置換であるかもしくは１つ以上のＣ1−Ｃ20アルキルによって置換される複素環式基；
１つ以上のハロゲンを含有するＣ1−Ｃ20炭化水素基；あるいは
トリ（Ｃ1−Ｃ10アルキル）シリル（Ｃ1−Ｃ10アルキル）であり；
ただしラジカルＲ10、Ｒ20およびＲ30の少なくとも１つは、
分岐したＣ3−Ｃ20アルキルであって、非置換であるかもしくは１つ以上のヒドロキシによって置換される分岐したＣ3−Ｃ20アルキル；
Ｃ2−Ｃ20アルキルであって、酸素もしくはイオウが介在しているＣ2−Ｃ20アルキル；
Ｃ3−Ｃ12シクロアルキルであって、非置換であるかもしくは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかもしくは１つ以上のＣ1−Ｃ20アルキルによって置換される（Ｃ3−Ｃ12シクロアルキル）−Ｃ1−Ｃ10アルキル；
５〜２０個の炭素原子を有する二環式もしくは三環式の炭化水素基であって、非置換であるかもしくは１つ以上のＣ1−Ｃ20アルキルによって置換される炭化水素基；
フェニルであって、非置換であるかもしくはＣ1−Ｃ20アルキル、Ｃ1-Ｃ20アルコキシ、Ｃ1−Ｃ20アルキルアミノ、ジ（Ｃ1−Ｃ20アルキル）アミノ、ヒドロキシおよびニトロから選択される１つ以上のラジカルで置換されるフェニル；
フェニル−Ｃ1−Ｃ20アルキルであって、非置換であるかもしくはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
ビフェニル−（Ｃ1−Ｃ10アルキル）であって、非置換であるかもしくは１つ以上のＣ1−Ｃ20アルキルによって置換されるビフェニル−（Ｃ1−Ｃ10アルキル）；
ナフチル−Ｃ1−Ｃ20アルキルであって、非置換であるかもしくは１つ以上のＣ1−Ｃ20アルキルによって置換されるナフチル−Ｃ1−Ｃ20アルキル；または
トリ（Ｃ1−Ｃ10アルキル）シリル（Ｃ1−Ｃ10アルキル）である、
ポリプロピレン物品。
【請求項２】
前記ポリプロピレン樹脂がポリプロピレンホモポリマーである、請求項１に記載のポリプロピレン物品。
【請求項３】
請求項１または２に記載のポリプロピレン物品であって、
１，３，５−トリス［シクロヘキシルカルボニルアミノ］ベンゼン、
１，３，５−トリス［２，２−ジメチルプロピオニルアミノ］ベンゼン、
１，３，５−トリス［４−メチルベンゾイルアミノ］ベンゼン、
１，３，５−トリス［３，４−ジメチルベンゾイルアミノ］ベンゼン、
１，３，５−トリス［３，５−ジメチルベンゾイルアミノ］ベンゼン、
１，３，５−トリス［シクロペンタンカルボニルアミノ］ベンゼン、
１，３，５−トリス［１−アダマンタンカルボニルアミノ］ベンゼン、
１，３，５−トリス［２−メチルプロピオニルアミノ］ベンゼン、
１，３，５−トリス［３，３−ジメチルブチリルアミノ］ベンゼン、
１，３，５−トリス［２−エチルブチリルアミノ］ベンゼン、
１，３，５−トリス［２，２−ジメチルブチリルアミノ］ベンゼン、
１，３，５−トリス［２−シクロヘキシル−アセチルアミノ］ベンゼン、
１，３，５−トリス［３−シクロヘキシル−プロピオニルアミノ］ベンゼン、
１，３，５−トリス［４−シクロヘキシル−ブチリルアミノ］ベンゼン、
１，３，５−トリス［５−シクロヘキシル−バレロイルアミノ］ベンゼン、
１−イソブチリルアミノ−３，５−ビス［ピバロイルアミノ］ベンゼン、
２，２−ジメチルブチリルアミノ−３，５−ビス［ピバロイルアミノ］ベンゼン、
３，３−ジメチルブチリルアミノ−３，５−ビス［ピバロイルアミノ］ベンゼン、
１，３−ビス［イソブチリルアミノ］−５−ピバロイルアミノベンゼン、
１，３−ビス［イソブチリルアミノ］-５−（２，２−ジメチル−ブチリル）アミノベンゼン、
１，３−ビス［イソブチリルアミノ］−５−（３，３−ジメチル−ブチリル）アミノベンゼン、
１，３−ビス［２，２−ジメチルブチリルアミノ］−５−ピバロイルアミノベンゼン、
１，３−ビス［２，２−ジメチルブチリルアミノ］−５−イソブチリルアミノベンゼン、
１，３−ビス［２，２−ジメチルブチリルアミノ］−５−（３，３−ジメチルブチリル）−アミノベンゼン、
１，３−ビス［３，３−ジメチルブチリルアミノ］−５−ピバロイルアミノ−ベンゼン、
１，３−ビス［３，３−ジメチルブチリルアミノ］−５−イソブチリル−アミノベンゼン、
１，３−ビス［３，３−ジメチルブチリルアミノ）−５−（２，２−ジメチル−ブチリルアミノ）アミノベンゼン、および
１，３，５−トリス［３−（トリメチルシリル）プロピオニルアミノ］ベンゼン、
から選択される１つ以上のトリスアミド核形成剤を含む、ポリプロピレン物品。
【請求項４】
重量あたり１００ｐｐｍ〜２００ｐｐｍのトリスアミド核形成剤を含む、請求項１〜３のいずれか１項に記載のポリプロピレン物品
【請求項５】
前記多環式有機顔料が、銅フタロシアニン、インダントロン、キナクリドン、ペリレン、ジオキサジン、プテリジン、イソインドリノン、イソインドリンおよびジケトピロロピロール顔料から選択される、請求項１〜４のいずれか１項に記載のポリプロピレン物品。
【請求項６】
前記多環式有機顔料が、ピグメントブルー６０、ピグメントブルー１５：１、ピグメントブルー１５：３、ピグメントブルー１５：４、ピグメントブルー１５：６、ピグメントレッド２０２、ピグメントレッド１２２、ピグメントレッド１４９、ピグメントレッド１７８、ピグメントレッド１７９、ピグメントバイオレット１９、ピグメントバイオレット２３、およびピグメントバイオレット３７から選択される、請求項１〜４のいずれか１項に記載のポリプロピレン物品。
【請求項７】
１つ以上のブルー顔料および１つ以上のマゼンタ、レッドまたはバイオレット顔料の混合物を含む、請求項１〜６のいずれか１項に記載のポリプロピレン物品。
【請求項８】
ヒドロキシフェニルベンゾトリアゾール、ヒドロキシフェニルトリアジン、ベンゾフェノンまたはベンゾアートＵＶ吸収材、有機リン安定剤、ヒドロキシルアミン安定剤、ベンゾフラノン安定剤、アミンオキシド安定剤、ヒンダードフェノール抗酸化剤およびヒンダードアミン光安定剤から選択される１つ以上の添加物をさらに含む、請求項１〜７のいずれかに記載のポリプロピレン物品。
【請求項９】
光学特性が改善され、および／または結晶化温度が上昇したポリプロピレン物品を提供するための方法であって、前記方法は、ポリプロピレン樹脂中に均一に、
１ｐｐｍ〜１０ｐｐｍのブルー、グリーン、マゼンタ、レッド、イエロー、オレンジおよびバイオレットの多環式有機顔料から選択される１つ以上の顔料、ならびに
５０ｐｐｍ〜２５０ｐｐｍの１つ以上の芳香族トリスアミド核形成剤を分散させることを含み、
前記ｐｐｍのレベルは、ポリプロピレン樹脂の重量あたりの重量であり、かつ
前記トリスアミド核形成剤は、式ＩＩａ
【化１】
0005603429.tif 000014
の剤であって、
式中、
Ｒ10、Ｒ20およびＲ30はお互いに独立して
Ｃ1−Ｃ20アルキルであって、非置換であるかもしくは１つ以上のヒドロキシによって置換されるＣ1−Ｃ20アルキル；
Ｃ2−Ｃ20アルケニルであって、非置換であるかもしくは１つ以上のヒドロキシによって置換されるＣ2−Ｃ20アルケニル；
Ｃ2−Ｃ20アルキルであって、酸素もしくはイオウが介在しているＣ2−Ｃ20アルキル；
Ｃ3−Ｃ12シクロアルキルであって、非置換であるかもしくは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかもしくは１つ以上のＣ1−Ｃ20アルキルによって置換される（Ｃ3−Ｃ12シクロアルキル）−Ｃ1−Ｃ10アルキル；
ビス［Ｃ3−Ｃ12シクロアルキル］−Ｃ1−Ｃ10アルキルであって、非置換であるかもしくは１つ以上のＣ1−Ｃ20アルキルによって置換されるビス［Ｃ3−Ｃ12シクロアルキル］−Ｃ1−Ｃ10アルキル；
５〜２０個の炭素原子を有する二環式もしくは三環式の炭化水素基であって、非置換であるかもしくは１つ以上のＣ1−Ｃ20アルキルによって置換される炭化水素基；
フェニルであって、非置換であるかもしくはＣ1−Ｃ20アルキル、Ｃ1−Ｃ20アルコキシ、Ｃ1−Ｃ20アルキルアミノ、ジ（Ｃ1−Ｃ20アルキル）アミノ、ヒドロキシおよびニトロから選択される１つ以上のラジカルによって置換されるフェニル；
フェニル−Ｃ1−Ｃ20アルキルであって、非置換であるかもしくはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
フェニルエテニルであって、非置換であるかもしくは１つ以上のＣ1−Ｃ20アルキルによって置換されるフェニルエテニル；
ビフェニル−（Ｃ1−Ｃ10アルキル）であって、非置換であるかもしくは１つ以上のＣ1−Ｃ20アルキルによって置換されるビフェニル−（Ｃ1−Ｃ10アルキル）；
ナフチルであって、非置換であるかもしくは１つ以上のＣ1−Ｃ20アルキルによって置換されるナフチル；
ナフチル−Ｃ1−Ｃ20アルキルであって、非置換であるかもしくは１つ以上のＣ1−Ｃ20アルキルによって置換されるナフチル−Ｃ1−Ｃ20アルキル；
ナフトキシメチルであって、非置換であるかもしくは１つ以上のＣ1−Ｃ20アルキルによって置換されるナフトキシメチル；
ビフェニルエニル、フルオレニル、アントリル；
５員〜６員の複素環式基であって、非置換であるかもしくは１つ以上のＣ1−Ｃ20アルキルによって置換される複素環式基；
１つ以上のハロゲンを含有するＣ1−Ｃ20炭化水素基；あるいは
トリ（Ｃ1−Ｃ10アルキル）シリル（Ｃ1−Ｃ10アルキル）であり；
ただしラジカルＲ10、Ｒ20およびＲ30の少なくとも１つは、
分岐したＣ3−Ｃ20アルキルであって、非置換であるかもしくは１つ以上のヒドロキシによって置換される分岐したＣ3−Ｃ20アルキル；
Ｃ2−Ｃ20アルキルであって、酸素もしくはイオウが介在しているＣ2−Ｃ20アルキル；
Ｃ3−Ｃ12シクロアルキルであって、非置換であるかもしくは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかもしくは１つ以上のＣ1−Ｃ20アルキルによって置換される（Ｃ3−Ｃ12シクロアルキル）−Ｃ1−Ｃ10アルキル；
５〜２０個の炭素原子を有する二環式もしくは三環式の炭化水素基であって、非置換であるかもしくは１つ以上のＣ1−Ｃ20アルキルによって置換される炭化水素基；
フェニルであって、非置換であるかもしくはＣ1−Ｃ20アルキル、Ｃ1-Ｃ20アルコキシ、Ｃ1−Ｃ20アルキルアミノ、ジ（Ｃ1−Ｃ20アルキル）アミノ、ヒドロキシおよびニトロから選択される１つ以上のラジカルで置換されるフェニル；
フェニル−Ｃ1−Ｃ20アルキルであって、非置換であるかもしくはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
ビフェニル−（Ｃ1−Ｃ10アルキル）であって、非置換であるかもしくは１つ以上のＣ1−Ｃ20アルキルによって置換されるビフェニル−（Ｃ1−Ｃ10アルキル）；
ナフチル−Ｃ1−Ｃ20アルキルであって、非置換であるかもしくは１つ以上のＣ1−Ｃ20アルキルによって置換されるナフチル−Ｃ1−Ｃ20アルキル；または
トリ（Ｃ1−Ｃ10アルキル）シリル（Ｃ1−Ｃ10アルキル）である、
方法。
【請求項１０】
ブルー、グリーン、マゼンタ、レッド、イエロー、オレンジおよびバイオレットの多環式有機顔料から選択される低レベルの１つ以上の顔料を、特定のレベルの１つ以上の芳香族トリスアミド核形成剤と一緒にした使用であって、光学特性が改善され、および／または結晶化温度が上昇したポリプロピレン物品を提供することを目的とし、前記低レベルの顔料が、ポリプロピレン樹脂の重量に基づいて、１ｐｐｍ〜１０ｐｐｍであり、かつ芳香族トリサミドの前記レベルが、５０ｐｐｍ〜２５０ｐｐｍであり、かつ
前記トリスアミド核形成剤は、式ＩＩａ
【化３】
0005603429.tif 000015
の剤であって、
式中、
Ｒ10、Ｒ20およびＲ30はお互いに独立して
Ｃ1−Ｃ20アルキルであって、非置換であるかもしくは１つ以上のヒドロキシによって置換されるＣ1−Ｃ20アルキル；
Ｃ2−Ｃ20アルケニルであって、非置換であるかもしくは１つ以上のヒドロキシによって置換されるＣ2−Ｃ20アルケニル；
Ｃ2−Ｃ20アルキルであって、酸素もしくはイオウが介在しているＣ2−Ｃ20アルキル；
Ｃ3−Ｃ12シクロアルキルであって、非置換であるかもしくは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかもしくは１つ以上のＣ1−Ｃ20アルキルによって置換される（Ｃ3−Ｃ12シクロアルキル）−Ｃ1−Ｃ10アルキル；
ビス［Ｃ3−Ｃ12シクロアルキル］−Ｃ1−Ｃ10アルキルであって、非置換であるかもしくは１つ以上のＣ1−Ｃ20アルキルによって置換されるビス［Ｃ3−Ｃ12シクロアルキル］−Ｃ1−Ｃ10アルキル；
５〜２０個の炭素原子を有する二環式もしくは三環式の炭化水素基であって、非置換であるかもしくは１つ以上のＣ1−Ｃ20アルキルによって置換される炭化水素基；
フェニルであって、非置換であるかもしくはＣ1−Ｃ20アルキル、Ｃ1−Ｃ20アルコキシ、Ｃ1−Ｃ20アルキルアミノ、ジ（Ｃ1−Ｃ20アルキル）アミノ、ヒドロキシおよびニトロから選択される１つ以上のラジカルによって置換されるフェニル；
フェニル−Ｃ1−Ｃ20アルキルであって、非置換であるかもしくはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
フェニルエテニルであって、非置換であるかもしくは１つ以上のＣ1−Ｃ20アルキルによって置換されるフェニルエテニル；
ビフェニル−（Ｃ1−Ｃ10アルキル）であって、非置換であるかもしくは１つ以上のＣ1−Ｃ20アルキルによって置換されるビフェニル−（Ｃ1−Ｃ10アルキル）；
ナフチルであって、非置換であるかもしくは１つ以上のＣ1−Ｃ20アルキルによって置換されるナフチル；
ナフチル−Ｃ1−Ｃ20アルキルであって、非置換であるかもしくは１つ以上のＣ1−Ｃ20アルキルによって置換されるナフチル−Ｃ1−Ｃ20アルキル；
ナフトキシメチルであって、非置換であるかもしくは１つ以上のＣ1−Ｃ20アルキルによって置換されるナフトキシメチル；
ビフェニルエニル、フルオレニル、アントリル；
５員〜６員の複素環式基であって、非置換であるかもしくは１つ以上のＣ1−Ｃ20アルキルによって置換される複素環式基；
１つ以上のハロゲンを含有するＣ1−Ｃ20炭化水素基；あるいは
トリ（Ｃ1−Ｃ10アルキル）シリル（Ｃ1−Ｃ10アルキル）であり；
ただしラジカルＲ10、Ｒ20およびＲ30の少なくとも１つは、
分岐したＣ3−Ｃ20アルキルであって、非置換であるかもしくは１つ以上のヒドロキシによって置換される分岐したＣ3−Ｃ20アルキル；
Ｃ2−Ｃ20アルキルであって、酸素もしくはイオウが介在しているＣ2−Ｃ20アルキル；
Ｃ3−Ｃ12シクロアルキルであって、非置換であるかもしくは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかもしくは１つ以上のＣ1−Ｃ20アルキルによって置換される（Ｃ3−Ｃ12シクロアルキル）−Ｃ1−Ｃ10アルキル；
５〜２０個の炭素原子を有する二環式もしくは三環式の炭化水素基であって、非置換であるかもしくは１つ以上のＣ1−Ｃ20アルキルによって置換される炭化水素基；
フェニルであって、非置換であるかもしくはＣ1−Ｃ20アルキル、Ｃ1-Ｃ20アルコキシ、Ｃ1−Ｃ20アルキルアミノ、ジ（Ｃ1−Ｃ20アルキル）アミノ、ヒドロキシおよびニトロから選択される１つ以上のラジカルで置換されるフェニル；
フェニル−Ｃ1−Ｃ20アルキルであって、非置換であるかもしくはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
ビフェニル−（Ｃ1−Ｃ10アルキル）であって、非置換であるかもしくは１つ以上のＣ1−Ｃ20アルキルによって置換されるビフェニル−（Ｃ1−Ｃ10アルキル）；
ナフチル−Ｃ1−Ｃ20アルキルであって、非置換であるかもしくは１つ以上のＣ1−Ｃ20アルキルによって置換されるナフチル−Ｃ1−Ｃ20アルキル；または
トリ（Ｃ1−Ｃ10アルキル）シリル（Ｃ1−Ｃ10アルキル）である、
使用。
【発明の詳細な説明】
【技術分野】
【０００１】
本出願は、２００９年１２月７日出願の米国特許仮出願第６１／２６７，２１９号の恩典を請求し、その内容が参照により本明細書に組み込まれる。
【０００２】
本発明は、ヘイズが減少し、結晶化温度が上昇し、優れた清澄性を有するポリプロピレン物品を目標とする。
【背景技術】
【０００３】
米国特許第７，４２３，０８８号および米国特許出願公開第２００７／０１４９６６３号は、熱可塑性ポリマーのための核形成剤として芳香族トリスアミド化合物を教示する。
【０００４】
米国特許出願公開第２００７／０１８５２４７号は、低負荷のカーボンブラックとジベンジリデンソルビトールベースの清澄化剤とを一緒に含有するポリプロピレン物品を開示する。このポリプロピレン物品は、視覚的利点が向上していることが教示される。
【０００５】
ＭＩＬＬＡＤ  ＮＸ８０００は、Ｍｉｌｌｉｋｅｎ，Ｓｐａｒｔａｎｂｕｒｇ，Ｎｏｒｔｈ  Ｃａｒｏｌｉｎａから入手可能なポリプロピレンのための市販の清澄化剤である。これは、青みがかった色合いを有する。
【０００６】
ＧｒｉｍｍおよびＷｅｉｓｅｒは、「Ｔｒａｎｓｐａｒｅｎｔ  Ｃｏｌｏｒａｔｉｏｎ  ｏｆ  Ｃｌａｒｉｆｉｅｄ  ポリプロピレン  ｆｏｒ  Ｐａｃｋａｇｉｎｇ  Ａｐｐｌｉｃａｔｉｏｎｓ」、ＲＥＴＥＣ  Ｃｏｎｆｅｒｅｎｃｅ：Ｂａｃｋ  ｔｏ  Ｂａｓｉｃｓ、Ｃｉｎｃｉｎｎａｔｉ，Ｏｈｉｏ，Ｓｅｐｔｅｍｂｅｒ  １７〜１９，２００６，第２４１〜２５３頁の中で、透明で着色されたポリプロピレンのボトルを考察している。
【０００７】
本明細書に列挙される米国特許および公開された出願は、その全体が参照により組み込まれる。
【０００８】
光学特性が優れ、および／または結晶化温度が上昇したポリプロピレン物品であって、トリスアミド核形成剤を、低レベルの多環式の有機のブルー、グリーン、マゼンタ、レッド、イエロー、オレンジおよびバイオレットの顔料と一緒に含むポリプロピレン物品が調製され得ることが見出された。
【発明の概要】
【課題を解決するための手段】
【０００９】
要旨
光学特性が改善され、および／または結晶化温度が上昇したポリプロピレン物品が開示され、この物品は、
ポリプロピレン樹脂、ならびにその中に、
約１ｐｐｍ〜約１０ｐｐｍのブルー、グリーン、マゼンタ、レッド、イエロー、オレンジおよびバイオレットの多環式有機顔料から選択される１つ以上の顔料と、
約５０ｐｐｍ〜約２５０ｐｐｍの１つ以上の芳香族トリスアミド核形成剤とを均一に分散して含み、
ここでｐｐｍのレベルは、ポリプロピレン樹脂の重量あたりの重量である。
【００１０】
また、光学特性が改善され、および／または結晶化温度が上昇したポリプロピレン物品を提供するための方法が開示され、この方法は、ポリプロピレン樹脂中に均一に、
約１ｐｐｍ〜約１０ｐｐｍのブルー、グリーン、マゼンタ、レッド、イエロー、オレンジおよびバイオレットの多環式有機顔料から選択される１つ以上の多環式有機顔料、ならびに
約５０ｐｐｍ〜約２５０ｐｐｍの１つ以上の芳香族トリスアミド核形成剤を分散させることを含み、
ここでｐｐｍのレベルは、ポリプロピレン樹脂の重量あたりの重量である。
【発明を実施するための形態】
【００１１】
詳細な開示
ポリプロピレン樹脂は、例えば、ポリプロピレンホモポリマーである。
【００１２】
ポリプロピレンホモポリマーはまた、長鎖の分岐したポリプロピレンを包含する。
【００１３】
ポリプロピレンは、種々の方法によって調製され得る。例えば、以下である。
【００１４】
周期表の第ＩＶｂ、Ｖｂ、ＶＩｂまたはＶＩＩＩ族のうち２つ以上の金属を通常は含有する触媒を用いる、触媒重合化。これらの金属は通常は、１つ以上のリガンド、典型的には、酸化物類、ハロゲン化物類、アルコラート類、エステル類、エーテル類、アミン類、アルキル類、アルケニル類および／またはアリール類（π配位であってもσ配位であってもよい）を有する。これらの金属錯体は、遊離型であっても、または基板上に、典型的には活性化された塩化マグネシウム、塩化チタン（ＩＩＩ）、アルミナまたは酸化ケイ素上に固定されていてもよい。これらの触媒は、重合化媒体中で可溶性であっても、または不溶性であってもよい。これらの触媒は、それ自体、重合化において用いられてもよく、またはさらなる活性化因子、典型的には金属アルキル類、金属水素化物類、金属アルキルハロゲン化物類、金属アルキル酸化物類または金属アルキルオキサン類が用いられてもよく、この金属は、周期表の第Ｉａ、ＩＩａおよび／またはＩＩＩａ族の元素である。この活性化因子は、さらにエステル、エーテル、アミンまたはシリルエーテル基で都合よく改変され得る。これらの触媒系は通常は、Ｐｈｉｌｌｉｐｓ，Ｓｔａｎｄａｒｄ  Ｏｉｌ  Ｉｎｄｉａｎａ、Ｚｉｅｇｌｅｒ（−Ｎａｔｔａ），ＴＮＺ  （ＤｕＰｏｎｔ），メタロセンまたはシングルサイト触媒（ＳＳＣ）と呼ばれる。
【００１５】
本発明のさらなる実施形態によれば、ポリプロピレン樹脂は、ポリプロピレンのランダムコポリマー（共重合体）であって、交互しているか、またはセグメント化コポリマー（共重合体）もしくはブロックコポリマー（共重合体）であって、エチレン、Ｃ4−Ｃ20−α−オレフィン、ビニルシクロヘキサン、ビニルシクロヘキセン、Ｃ4−Ｃ20アルカンジエン、Ｃ5−Ｃ12シクロアルカンジエンおよびノルボルネン誘導体からなる群より選択される１つ以上のコモノマーを含有し；プロピレンおよびコモノマー（複数可）の総モル量は１００％である。
【００１６】
ポリプロピレンコポリマーはまた、長鎖分岐ポリプロピレンコポリマーを包含する。
【００１７】
適切なＣ4−Ｃ20α−オレフィンの例は、１−ブテン、１−ペンテン、１−ヘキセン、１−ヘプテン、１−オクテン、１−ノネン、１−デセン、１−ウンデセン、１−ドデセン、１−テトラデセン、１−ヘキサデセン、１−オクタデセン、１−エイコセン、および４−メチル−１−ペンテンである。
【００１８】
適切なＣ4−Ｃ20アルカンジエンの例は、ヘキサジエンおよびオクタジエンである。
【００１９】
適切なＣ5−Ｃ12シクロアルカンジエンの例は、シクロペンタジエン、シクロヘキサジエンおよびシクロオクタジエンである。
【００２０】
適切なノルボルネン誘導体の例は、５−エチリデン−２−ノルボルネン（ＥＮＢ）、ジシクロペンタジエン（ＤＣＰ）およびメチレン−ドメチレン−ヘキサヒドロナフタリン（ＭＥＮ）である。
【００２１】
プロピレン／エチレンコポリマーは、例えば５０〜９９．９重量％、好ましくは８０〜９９．９重量％、詳細には９０〜９９．９重量％のプロピレンを含有する。
【００２２】
コモノマーが、例えば、１−ノネン、１−デセン、１−ウンデセン、１−ドデセン、１−テトラデセン、１−ヘキサデセン、１−オクタデセンまたは１−エイコセンのようなＣ9−Ｃ20α−オレフィン；Ｃ9−Ｃ20アルカンジエン、Ｃ9−Ｃ12シクロアルカンジエン、または例えば、５−エチリデン−２−ノルボルネン（ＥＮＢ）またはメチレン−ドメチレン−ヘキサヒドロナフタリン（ＭＥＮ）のようなノルボルネン誘導体であるプロピレンコポリマーは、好ましくは、９０モル％を超える、詳細には９０〜９９．９モル％または９０〜９９モル％のプロピレンを含有する。
【００２３】
コモノマーが、例えば、１−ブテン、１−ペンテン、１−ヘキセン、１−ヘプテン、１−オクテンまたは４−メチル−１−ペンテンのようなＣ4−Ｃ8α−オレフィン；ビニルシクロヘキサン、ビニルシクロヘキセン、Ｃ4−Ｃ8アルカンジエン、またはＣ5−Ｃ8シクロアルカンジエンであるプロピレンコポリマーは、好ましくは、８０モル％を超える、詳細には８０〜９９．９モル％または８０〜９９モル％のプロピレンを含有する。
【００２４】
ポリプロピレン樹脂のさらなる例は、プロピレン／イソブチレンコポリマー、プロピレン／ブタジエンコポリマー、プロピレン／シクロオレフィンコポリマー、プロピレンとエチレンおよびジエン、例えばヘキサジエン、ジシクロペンタジエンまたはエチリデン−ノルボルネンとのターポリマー；１−オレフィンが、インサイチュで生じるプロピレン／１−オレフィンコポリマー；およびプロピレン／一酸化炭素コポリマーである。
【００２５】
本発明のポリプロピレンは、詳細には、ポリプロピレンホモポリマー、ポリプロピレンインパクト（異相性）コポリマー、それらの混合物、およびＴＰＯ、例えば、ポリプロピレンホモポリマーおよび耐衝撃性改良剤の混合物、例えば、ＥＰＤＭまたはエチレン／α−オレフィンコポリマーである。
【００２６】
ＴＰＯ（熱可塑性オレフィン）は例えば、約１０〜約９０部のプロピレンホモポリマー、コポリマーまたはターポリマー、ならびに約９０〜約１０（重量）部のエチレンおよびＣ3−Ｃ8α−オレフィンのエラストマーのコポリマーである。このエラストマーのコポリマーは例えば、エチレン／プロピレンコポリマー（ＥＰＭ）またはエチレン／プロピレン／非共役ジエン（ＥＰＤＭ）である。ＴＰＯは、例えば、参照により組み込まれる米国特許第６，０４８，９４２号に開示される。
【００２７】
ポリプロピレンは、例えば、リアクター（例えば、メタロセン）およびビスブレークした（例えば、過酸化物類、ヒドロキシルアミンエステル類、熱的に破壊されたなど）の等級を含む。
【００２８】
芳香族トリスアミド化合物は、例えば、その内容が参照により本明細書に組み込まれる、米国特許第７，４２３，０８８号および米国特許出願公開第２００７／０１４９６６３号において教示される。
【００２９】
芳香族トリスアミドは、例えば、式Ｉ
【００３０】
【化１】
0005603429.tif 000002
であって、
式中、
Ｒ1、Ｒ2、Ｒ3、Ｒ4、Ｒ5およびＲ6はお互いに独立して、
水素、
Ｃ1−Ｃ20アルキル、
Ｃ2−Ｃ20アルキルであって、Ｃ1−Ｃ10アルキルアミノ、ジ（Ｃ1−Ｃ10アルキル）アミノ、Ｃ1−Ｃ10アルキルオキシまたはヒドロキシによって置換されるＣ2−Ｃ20アルキル；
Ｃ3−Ｃ20アルケニル、
Ｃ5−Ｃ12シクロアルキル、
Ｃ5−Ｃ12シクロアルキルであって１、２または３つのＣ1−Ｃ10アルキルによって置換されるＣ5−Ｃ12シクロアルキル；
シクロヘキシルメチル；
シクロヘキシルメチルであって、１、２または３つのＣ1−Ｃ10アルキルによって置換されるシクロヘキシルメチル；
Ｃ5−Ｃ9シクロアルケニル、
Ｃ5−Ｃ9シクロアルケニルであって、１、２または３つのＣ1−Ｃ10アルキルによって置換されるＣ5−Ｃ9シクロアルケニル；
フェニルであって、Ｃ1−Ｃ10アルキル、Ｃ1−Ｃ10アルキルオキシ、ヒドロキシ、ハロゲン、トリハロゲンメチル、トリハロゲンメトキシ、ベンゾイル、フェニルアミノ、アシルアミノおよびフェニルアゾからなる群より選択される１、２または３つのラジカルによって置換されるフェニル；
Ｃ7−Ｃ9フェニルアルキル、
Ｃ7−Ｃ9フェニルアルキルであって、Ｃ1−Ｃ10アルキル、Ｃ1−Ｃ10アルコキシおよびヒドロキシからなる群より選択される１、２、または３つのラジカルによってフェニル上で置換されるＣ7−Ｃ9フェニルアルキル；
ナフチル、
Ｃ1−Ｃ10アルキルによって置換されるナフチル；
アダマンチル、あるいは
５員〜６員の複素環式基である。
【００３１】
Ｃ1−Ｃ20アルキルの例は、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシルおよびエイコシルである。好ましい例は、ブチル、オクチルおよびオクタデシルである。
【００３２】
Ｃ1−Ｃ10アルキルアミノ、ジ（Ｃ1−Ｃ10アルキル）アミノ、Ｃ1−Ｃ10アルキルオキシまたはヒドロキシによって置換されるＣ2−Ｃ20アルキルの例は、３−メチルアミノプロピル、２−ジメチルアミノエチル、２−ジエチルアミノエチル、３−ジメチルアミノプロピル、３−ジエチルアミノプロピル、２−メトキシエチル、２−エトキシエチル、２−メトキシプロピル、３−メトキシプロピル、２−エトキシプロピル、３−イソプロポキシプロピルおよびヒドロキシエチルである。好ましい例は、３−ジメチルアミノプロピル、３−メトキシプロピルおよび２−メトキシエチルである。
【００３３】
Ｃ3−Ｃ20アルケニルの例は、アリル、２−メタリル、ブテニル、ペンテニル、ヘキセニルおよびオレイルである。１位の炭素原子は好ましくは飽和される。好ましい例は、アリルおよびオレイルである。
【００３４】
Ｃ5−Ｃ12シクロアルキルの例は、シクロペンチル、シクロヘキシル、シクロヘプチル、シクロオクチルおよびシクロドデシルである。好ましい例は、シクロヘキシル、シクロヘプチル、シクロオクチルおよびシクロドデシルである。
【００３５】
１、２または３つのＣ1−Ｃ10アルキルによって置換されるＣ5−Ｃ12シクロアルキルの好ましい例は、３−メチルシクロヘキシルおよび２，３−ジメチルシクロヘキシルである。
【００３６】
１、２または３つのＣ1−Ｃ10アルキルによって置換されるシクロヘキシルメチルの例は、１−シクロヘキシルエチルである。
【００３７】
Ｃ5−Ｃ9シクロアルケニルの例は、シクロヘキセニルである。
【００３８】
１、２または３つのＣ1−Ｃ10アルキルによって置換されるＣ5−Ｃ9シクロアルケニルの例は、メチルシクロヘキセニルである。
【００３９】
Ｃ1−Ｃ10アルキル、Ｃ1−Ｃ10アルキルオキシ、ヒドロキシ、ハロゲン、トリハロゲンメチル、トリハロゲンメトキシ、ベンゾイル、フェニルアミノ、アシルアミノおよびフェニルアゾからなる群より選択される１、２または３つのラジカルによって置換されるフェニルの例は、４−メチルフェニル、２−エチルフェニル、４−エチルフェニル、４−イソプロピルフェニル、４−ｔｅｒｔ−ブチルフェニル、４−ｓｅｃ−ブチルフェニル、４−イソブチルフェニル、３，５−ジメチルフェニル、３，４−ジメチルフェニル、２，４−ジメチルフェニル、２，６−ジエチルフェニル、２−エチル−６−メチルフェニル、２，６−ジイソプロピルフェニル、４−メトキシフェニル、４−エトキシフェニル、４−ヒドロキシフェニル、４−フルオロフェニル、３，５−ジフルオロフェニル、２−クロロフェニル、３−クロロフェニル、３−クロロ−６−メチルフェニル、３，５−ジ（トリフルオロメチル）フェニル、４−トリフルオロメトキシフェニル、２−ベンゾイルフェニル、４−フェニルアミノフェニル、４−アセトアミドフェニルおよび４−（フェニルアゾ）フェニルである。好ましい例は、３，４−ジメチルフェニルである。
【００４０】
Ｃ7−Ｃ9フェニルアルキルの例は、ベンジルおよび２−フェニルエチルである。ベンジルが好ましい。
【００４１】
Ｃ1−Ｃ10アルキル、Ｃ1−Ｃ10アルコキシおよびヒドロキシからなる群より選択される１、２または３つのラジカルによってフェニル上で置換されるＣ7−Ｃ9フェニルアルキルの例は、メチルベンジル、ジメチルベンジル、トリメチルベンジル、ｔｅｒｔ−ブチルベンジル、メトキシベンジルおよび３，５−ジ−ｔｅｒｔ−ブチル−４−ヒドロキシベンジルである。
【００４２】
Ｃ1−Ｃ10アルキルによって置換されるナフチルの例は、メチルナフチルである。
【００４３】
５員〜６員の複素環式基の例は、２−ピコリル、（２−フリル）メチル、（２−テトラヒドロフリル）メチル、２−ピリミジル、６−メチル−２−ピリジル、１，２，４−トリアゾール−３−イルおよび２−（１−ピペラジニル）エチルである。
【００４４】
芳香族トリスアミドは例えば、式ＩＩａ、ＩＩｂまたはＩＩｃ
【００４５】
【化２】
0005603429.tif 000003
であって、
式中、
Ｒ10、Ｒ20およびＲ30、またはＹ1、Ｙ2およびＹ3、またはＺ1、Ｚ2およびＺ3はお互いに独立して
Ｃ1−Ｃ20アルキルであって、非置換であるかまたは１つ以上のヒドロキシによって置換されるＣ1−Ｃ20アルキル；
Ｃ2−Ｃ20アルケニルであって、非置換であるかまたは１つ以上のヒドロキシによって置換されるＣ2−Ｃ20アルケニル；
Ｃ2−Ｃ20アルキルであって、酸素またはイオウが介在しているＣ2−Ｃ20アルキル；
Ｃ3−Ｃ12シクロアルキルであって、非置換であるかまたは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかまたは１つ以上のＣ1−Ｃ20アルキルによって置換される（Ｃ3−Ｃ12シクロアルキル）−Ｃ1−Ｃ10アルキル；
ビス［Ｃ3−Ｃ12シクロアルキル］−Ｃ1−Ｃ10アルキルであって、非置換であるかまたは１つ以上のＣ1−Ｃ20アルキルによって置換されるビス［Ｃ3−Ｃ12シクロアルキル］−Ｃ1−Ｃ10アルキル；
５〜２０個の炭素原子を有する二環式または三環式の炭化水素基であって、非置換であるかまたは１つ以上のＣ1−Ｃ20アルキルによって置換される炭化水素基；
フェニルであって、非置換であるかまたはＣ1−Ｃ20アルキル、Ｃ1−Ｃ20アルコキシ、Ｃ1−Ｃ20アルキルアミノ、ジ（Ｃ1−Ｃ20アルキル）アミノ、ヒドロキシおよびニトロから選択される１つ以上のラジカルによって置換されるフェニル；
フェニル−Ｃ1−Ｃ20アルキルであって、非置換であるかまたはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
フェニルエテニルであって、非置換であるかまたは１つ以上のＣ1−Ｃ20アルキルによって置換されるフェニルエテニル；
ビフェニル−（Ｃ1−Ｃ10アルキル）であって、非置換であるかまたは１つ以上のＣ1−Ｃ20アルキルによって置換されるビフェニル−（Ｃ1−Ｃ10アルキル）；
ナフチルであって、非置換であるかまたは１つ以上のＣ1−Ｃ20アルキルによって置換されるナフチル；
ナフチル−Ｃ1−Ｃ20アルキルであって、非置換であるかまたは１つ以上のＣ1−Ｃ20アルキルによって置換されるナフチル−Ｃ1−Ｃ20アルキル；
ナフトキシメチルであって、非置換であるかまたは１つ以上のＣ1−Ｃ20アルキルによって置換されるナフトキシメチル；
ビフェニルエニル、フルオレニル、アントリル；
５員〜６員の複素環式基であって、非置換であるかまたは１つ以上のＣ1−Ｃ20アルキルによって置換される複素環式基；
１つ以上のハロゲンを含有するＣ1−Ｃ20炭化水素基；あるいは
トリ（Ｃ1−Ｃ10アルキル）シリル（Ｃ1−Ｃ10アルキル）であり；
ただしラジカルＲ10、Ｒ20およびＲ30、またはＹ1、Ｙ2およびＹ3、またはＺ1、Ｚ2およびＺ3のうちの少なくとも１つは、
分岐したＣ3−Ｃ20アルキルであって、非置換であるかまたは１つ以上のヒドロキシによって置換されるＣ3−Ｃ20アルキル；
Ｃ2−Ｃ20アルキルであって、酸素またはイオウが介在しているＣ2−Ｃ20アルキル；
Ｃ3−Ｃ12シクロアルキルであって、非置換であるかまたは１つ以上のＣ1−Ｃ20アルキルによって置換されるＣ3−Ｃ12シクロアルキル；
（Ｃ3−Ｃ12シクロアルキル）−Ｃ1−Ｃ10アルキルであって、非置換であるかまたは１つ以上のＣ1−Ｃ20アルキルによって置換される（Ｃ3−Ｃ12シクロアルキル）−Ｃ1−Ｃ10アルキル；
５〜２０個の炭素原子を有する二環式または三環式の炭化水素基であって、非置換であるかまたは１つ以上のＣ1−Ｃ20アルキルによって置換される炭化水素基；
フェニルであって、非置換であるかまたはＣ1−Ｃ20アルキル、Ｃ1−Ｃ20アルコキシ、Ｃ1−Ｃ20アルキルアミノ、ジ（Ｃ1−Ｃ20アルキル）アミノ、ヒドロキシおよびニトロから選択される１つ以上のラジカルで置換されるフェニル；
フェニル−Ｃ1−Ｃ20アルキルであって、非置換であるかまたはＣ1−Ｃ20アルキル、Ｃ3−Ｃ12シクロアルキル、フェニル、Ｃ1−Ｃ20アルコキシおよびヒドロキシから選択される１つ以上のラジカルによって置換されるフェニル−Ｃ1−Ｃ20アルキル；
ビフェニル−（Ｃ1−Ｃ10アルキル）であって、非置換であるかまたは１つ以上のＣ1−Ｃ20アルキルによって置換されるビフェニル−（Ｃ1−Ｃ10アルキル）；
ナフチル−Ｃ1−Ｃ20アルキルであって、非置換であるかまたは１つ以上のＣ1−Ｃ20アルキルによって置換されるナフチル−Ｃ1−Ｃ20アルキル；あるいは
トリ（Ｃ1−Ｃ10アルキル）シリル（Ｃ1−Ｃ10アルキル）である。
【００４６】
好ましい実施形態によれば、ラジカルＲ10、Ｒ20およびＲ30、またはＹ1、Ｙ2およびＹ3、またはＺ1、Ｚ2およびＺ3のうちの少なくとも１つは、分岐したＣ3−Ｃ20アルキル、またはＣ3−Ｃ12シクロアルキルであって、非置換であるかまたは１つ以上のＣ1−Ｃ20アルキルによって置換される。
【００４７】
特に好ましい実施形態によれば、ラジカルＲ10、Ｒ20およびＲ30、またはＹ1、Ｙ2およびＹ3、またはＺ1、Ｚ2およびＺ3のうちの少なくとも１つは、分岐したＣ3−Ｃ10アルキルである。
【００４８】
Ｃ1−Ｃ20アルキル、例えば、分岐したＣ3−Ｃ20アルキルであって、非置換であるかまたは１つ以上のヒドロキシ、例えば、１、２または３つのヒドロキシによって置換されるＣ3−Ｃ20アルキルの例は、エチル、ｎ−プロピル、１−メチルエチル、ｎ−ブチル、２−メチルプロピル、１−メチルプロピル、ｔｅｒｔ−ブチル、ペンチル、１−メチルブチル、２-メチルブチル、３−メチルブチル、１，１−ジメチルプロピル、１−エチルプロピル、ｔｅｒｔ−ブチルメチル、ヘキシル、１−メチルペンチル、ヘプチル、イソヘプチル、１−エチルヘキシル、２−エチルペンチル、１−プロピルブチル、オクチル、ノニル、イソノニル、ネオノニル、２，４，４−トリメチルペンチル、ウンデシル、トリデシル、ペンタデシル、ヘプタデシル、ヒドロキシメチルおよび１−ヒドロキシエチルである。分岐したＣ3−Ｃ10アルキルが特に好ましい。ラジカルＲ10、Ｒ20およびＲ30、またはＹ1、Ｙ2およびＹ3、またはＺ1、Ｚ2およびＺ3の好ましい意味の１つは、四級Ｃ原子を１位に有する分岐したＣ3−Ｃ10アルキル、詳細には、−Ｃ（ＣＨ3）2−Ｈまたは−Ｃ（ＣＨ3）2−（Ｃ1−Ｃ7アルキル）である。
【００４９】
非置換であるか、または１つ以上のヒドロキシ、例えば、１、２もしくは３つのヒドロキシで置換されるＣ2−Ｃ20アルケニルの例は、９−デセニル、８−ヘプタデセニルおよび１１−ヒドロキシ−８−ヘプタデセニルである。
【００５０】
酸素が介在するＣ2−Ｃ20アルキルの例は、ｔ−ブトキシメチル、ｔ−ブトキシエチル、ｔ−ブトキシプロピルおよびｔ−ブトキシブチルである。
【００５１】
イオウが介在するＣ2−Ｃ20アルキルの例は、（Ｈ3Ｃ）3Ｃ−Ｓ−ＣＨ2−、（Ｈ3Ｃ）3Ｃ−Ｓ−Ｃ2Ｈ4−、（Ｈ3Ｃ）3Ｃ−Ｓ−Ｃ3Ｈ6−および（Ｈ3Ｃ）3Ｃ−Ｓ−Ｃ4Ｈ8−である。
【００５２】
非置換であるかまたは１つ以上のＣ1−Ｃ20アルキル、例えば、１、２、３もしくは４つのＣ1−Ｃ4アルキルによって置換されるＣ3−Ｃ12シクロアルキルの例は、シクロプロピル、３−メチルシクロプロピル、２，２，３，３−テトラメチルシクロプロピル、シクロブチル、シクロペンチル、シクロヘキシル、１−メチルシクロヘキシル、２−メチルシクロヘキシル、３−メチルシクロヘキシル、４−メチルシクロヘキシル、４−ｔｅｒｔ−ブチルシクロヘキシルおよびシクロヘプチルである。
【００５３】
非置換であるかまたは１つ以上のＣ1−Ｃ20アルキル、例えば、１、２または３つのＣ1−Ｃ4アルキルで置換される（Ｃ3−Ｃ12シクロアルキル）−Ｃ1−Ｃ10アルキルの例は、シクロペンチルメチル、２−シクロペンチルエチル、シクロヘキシルメチル、２−シクロヘキシルエチル、３−シクロヘキシルプロピル、４−シクロヘキシルブチルおよび（４−メチルシクロヘキシル）メチルである。
【００５４】
非置換であるかまたは１つ以上のＣ1−Ｃ20アルキル、例えば、１、２または３つのＣ1−Ｃ4アルキルによって置換されるビス［Ｃ3−Ｃ12シクロアルキル］−Ｃ1−Ｃ10アルキルの例は、ジシクロヘキシルメチルである。
【００５５】
非置換であるかまたは１つ以上のＣ1−Ｃ20アルキル、例えば、１、２または３つのＣ1−Ｃ4アルキルによって置換される、５〜２０個の炭素原子を有する二環式または三環式の炭化水素基の例は、
【００５６】
【化３】
0005603429.tif 000004
である。
【００５７】
非置換であるかまたはＣ1−Ｃ20アルキル、Ｃ1−Ｃ20アルコキシ、Ｃ1−Ｃ20アルキルアミノ、ジ（Ｃ1−Ｃ20アルキル）アミノ、ヒドロキシおよびニトロ、好ましくはＣ1−Ｃ4アルキル、Ｃ1−Ｃ4アルコキシ、Ｃ1−Ｃ4アルキルアミノ、ジ（Ｃ1−Ｃ4アルキル）アミノ、ヒドロキシおよびニトロから選択される１つ以上のラジカル、例えば、１、２または３つのラジカルによって置換されるフェニルの例は、フェニル、３−メチルフェニル、３−メトキシフェニル、４−メチルフェニル、４−エチルフェニル、４−プロピルフェニル、４−イソプロピルフェニル、４−ｔｅｒｔ−ブチルフェニル、４−イソプロポキシフェニル、２，３−ジメトキシフェニル、２−ニトロフェニル、３−メチル−６−ニトロフェニル、４−ジメチルアミノフェニル、２，３−ジメチルフェニル、２，６−ジメチルフェニル、２，４−ジメチルフェニル、３，４−ジメチルフェニル、３，５-ジメチルフェニル、３，５−ジ−ｔｅｒｔ−ブチルフェニル、２，４，６−トリメチルフェニルおよび３，５−ジ−ｔｅｒｔ−ブチル−４−ヒドロキシフェニルである。
【００５８】
非置換であるかまたは１つ以上のラジカル、例えば、Ｃ1−Ｃ20アルキル、Ｃ3−Ｃ12シクロアルキル、フェニル、Ｃ1−Ｃ20アルコキシおよびヒドロキシ、好ましくはＣ1−Ｃ4アルキル、Ｃ3−Ｃ6シクロアルキル、フェニル、Ｃ1−Ｃ4アルコキシおよびヒドロキシから選択される１、２または３つのラジカルによって置換されるフェニル−Ｃ1−Ｃ20アルキルの例は、ベンジル、α−シクロヘキシルベンジル、ジフェニルメチル、１−フェニルエチル、α−ヒドロキシベンジル、２−フェニルエチル、２−フェニルプロピル、３−フェニルプロピル、３−メチルベンジル、３，４−ジメトキシベンジルおよび２−（３，４−ジメトキシフェニル）エチルである。
【００５９】
非置換であるかまたは１つ以上のＣ1−Ｃ20アルキル、例えば、１、２または３つのＣ1−Ｃ4アルキルによって置換されるフェニルエテニルの例は、２−（４−メチルフェニル）エテニルである。
【００６０】
非置換であるかまたは１つ以上のＣ1−Ｃ20アルキル、例えば、１、２または３つのＣ1−Ｃ4アルキルによって置換されるビフェニル−（Ｃ1−Ｃ10アルキル）の例は、４−ビフェニルメチルである。
【００６１】
非置換であるかまたは１つ以上のＣ1−Ｃ20アルキル、例えば、１、２または３つのＣ1−Ｃ4アルキルによって置換されるナフチルの例は、１-ナフチルおよび２−ナフチルである。
【００６２】
非置換であるかまたは１つ以上のＣ1−Ｃ20アルキル、例えば、１、２または３つのＣ1−Ｃ4アルキルによって置換されるナフチル−Ｃ1−Ｃ20アルキルの例は、１−ナフチルメチルおよび２−ナフチルメチルである。
【００６３】
非置換であるかまたは１つ以上のＣ1−Ｃ20アルキル、例えば、１、２または３つのＣ1−Ｃ4アルキルによって置換されるナフトキシメチルの例は、１−ナフトキシメチルである。
【００６４】
ビフェニルエニル、フルオレニル（ｆｌｏｕｒｅｎｙｌ）またはアントリルの例は、それぞれ２−ビフェニルエニル、９−フルオレニル（ｆｌｏｕｒｅｎｙｌ）、１−フルオレニル（ｆｌｏｕｒｅｎｙｌ）または９−アントリルである。
【００６５】
非置換であるかまたは１つ以上のＣ1−Ｃ20アルキル、例えば、１、２または３つのＣ1−Ｃ4アルキルによって置換される、５員〜６員の複素環式基の例は、３−ピリジニル、４−ピリジニル、２−ヒドロキシピリジン−３−イル、３−キノリニル、４−キノリニル、２−フリル、３−フリルおよび１−メチル−２−ピリルである。
【００６６】
１つ以上のハロゲン、例えば、１、２、３、４、５、または６つの−Ｆ、−Ｃｌまたは−Ｉを含有するＣ1−Ｃ20炭化水素基の例は、１−ブロモ−２−メチルプロピル、ジクロロメチル、ペンタフルオロエチル、３，５−ビス［トリフルオロメチル］フェニル、２，３，５，６−テトラフルオロ−ｐ−トリル、２，３−ジクロロフェニル、３，４−ジクロロフェニルおよび２，４−ビス［トリフルオロメチル］フェニルである。
【００６７】
式（ＩＩａ）の化合物の例は：
１，３，５−トリス［シクロヘキシルカルボニルアミノ］ベンゼン、
１，３，５−トリス［２，２−ジメチルプロピオニルアミノ］ベンゼン、
１，３，５−トリス［４−メチルベンゾイルアミノ］ベンゼン、
１，３，５−トリス［３，４−ジメチルベンゾイルアミノ］ベンゼン、
１，３，５−トリス［３，５−ジメチルベンゾイルアミノ］ベンゼン、
１，３，５−トリス［シクロペンタンカルボニルアミノ］ベンゼン、
１，３，５−トリス［１−アダマンタンカルボニルアミノ］ベンゼン、
１，３，５−トリス［２−メチルプロピオニルアミノ］ベンゼン、
１，３，５−トリス［３，３−ジメチルブチリルアミノ］ベンゼン、
１，３，５−トリス［２−エチルブチリルアミノ］ベンゼン、
１，３，５−トリス［２，２−ジメチルブチリルアミノ］ベンゼン、
１，３，５−トリス［２−シクロヘキシル−アセチルアミノ］ベンゼン、
１，３，５−トリス［３−シクロヘキシル−プロピオニルアミノ］ベンゼン、
１，３，５−トリス［４−シクロヘキシル−ブチリルアミノ］ベンゼン、
１，３，５−トリス［５−シクロヘキシル−バレロイルアミノ］ベンゼン、
１−イソブチリルアミノ−３，５−ビス［ピバロイルアミノ］ベンゼン、
２，２−ジメチルブチリルアミノ−３，５−ビス［ピバロイルアミノ］ベンゼン、
３，３−ジメチルブチリルアミノ−３，５−ビス［ピバロイルアミノ］ベンゼン、
１，３−ビス［イソブチリルアミノ］−５−ピバロイルアミノベンゼン、
１，３−ビス［イソブチリルアミノ］-５−（２，２−ジメチル−ブチリル）アミノベンゼン、
１，３−ビス［イソブチリルアミノ］−５−（３，３−ジメチル−ブチリル）アミノベンゼン、
１，３−ビス［２，２−ジメチルブチリルアミノ］−５−ピバロイルアミノベンゼン、
１，３−ビス［２，２−ジメチルブチリルアミノ］−５−イソブチリルアミノベンゼン、
１，３−ビス［２，２−ジメチルブチリルアミノ］−５−（３，３−ジメチルブチリル）−アミノベンゼン、
１，３−ビス［３，３−ジメチルブチリルアミノ］−５−ピバロイルアミノ−ベンゼン、
１，３−ビス［３，３−ジメチルブチリルアミノ］−５−イソブチリル−アミノベンゼン、
１，３−ビス［３，３−ジメチルブチリルアミノ）−５−（２，２−ジメチル−ブチリルアミノ）アミノベンゼン、および
１，３，５−トリス［３−（トリメチルシリル）プロピオニルアミノ］ベンゼンである。
【００６８】
式（ＩＩａ）の化合物のさらなる例は：
１，３，５−トリス［２，２−ジメチルバレロイルアミノ］ベンゼン、
１，３，５−トリス［３，３−ジメチルバレロイルアミノ］ベンゼン、
１，３，５−トリス［２，４−ジメチルバレロイルアミノ］ベンゼン、
１，３，５−トリス［４，４−ジメチルバレロイルアミノ］ベンゼン、
１，３，５−トリス［４−メチルバレロイルアミノ］ベンゼン、
１，３，５−トリス［２−メチルブチリルアミノ］ベンゼン、
１，３，５−トリス［２−メチルバレロイルアミノ］ベンゼン、
１，３，５−トリス［３−メチルバレロイルアミノ］ベンゼン、
１，３，５−トリス［２，２，３，３−テトラメチル−シクロプロパンカルボニルアミノ］ベンゼン、
１，３，５−トリス［シクロペンチルアセチルアミノ］ベンゼン、
１，３，５−トリス［３−シクロペンチルプロピオニルアミノ］ベンゼン、
１，３，５−トリス［２−ノルボルニル−アセチルアミノ］ベンゼン、
１，３，５−トリス［４−ｔ−ブチルシクロヘキサン−１−カルボニルアミノ］ベンゼン、
１，３，５−トリス［２−（ｔ−ブトキシ）−アセチルアミノ］ベンゼン、
１，３，５−トリス［３−（ｔ−ブトキシ）−プロピオニルアミノ］ベンゼン、
１，３，５−トリス［４−（ｔ−ブトキシ）−ブチリルアミノ］ベンゼン、
１，３，５−トリス［５−ｔ−ブトキシ−バレロイルアミノ］ベンゼン、
１，３，５−トリス［シクロプロパンカルボニルアミノ］ベンゼン、
１，３，５−トリス［２−メチルシクロプロパン−１−カルボニルアミノ］ベンゼン、
１，３，５−トリス［３−ノルアダマンタン−１−カルボニルアミノ］ベンゼン、
１，３，５−トリス［ビフェニル−４−アセチルアミノ］ベンゼン、
１，３，５−トリス［２−ナフチル−アセチルアミノ］ベンゼン、
１，３，５−トリス［３−メチルフェニル−アセチルアミノ］ベンゼン、
１，３，５−トリス［（３，４−ジメトキシフェニル）−アセチルアミノ］ベンゼン、
１，３，５−トリス［（３−トリメチルシリル−プロピオニルアミノ］ベンゼン、および
１，３，５−トリス［（４−トリメチルシリル−ブチリルアミノ］ベンゼンである。
【００６９】
式（ＩＩｂ）の化合物の例は：
Ｎ−ｔ−ブチル−３，５−ビス−（３−メチルブチリルアミノ）−ベンズアミド、
Ｎ−ｔ−ブチル−３，５−ビス−（ピバロイルアミノ）−ベンズアミド、
Ｎ−ｔ−オクチル−３，５−ビス−（ピバロイルアミノ）−ベンズアミド、
Ｎ−（１，１−ジメチル−プロピル）−３，５−ビス−（ピバロイルアミノ）−ベンズアミド、
Ｎ−（ｔ−オクチル）−３，５−ビス−（イソブチリルアミノ）−ベンズアミド、
Ｎ−（ｔ−ブチル）−３，５−ビス−（ピバロイルアミノ）−ベンズアミド、
Ｎ−（２，３−ジメチル−シクロヘキシル）−３，５−ビス−（ピバロイルアミノ）−ベンズアミド、
Ｎ−ｔ−ブチル−３，５−ビス−（シクロペンタンカルボニルアミノ）−ベンズアミド、
Ｎ−（３−メチルブチル）−３，５−ビス−（３−メチルブチリルアミノ）−ベンズアミド、
Ｎ−（３−メチルブチル）−３，５−ビス−（ピバロイルアミノ）−ベンズアミド、
Ｎ−（３−メチルブチル）−３，５−ビス−（４−メチルペンタノイルアミノ）−ベンズアミド、
Ｎ−（３−メチルブチル）−３，５−ビス−（シクロペンタンカルボニルアミノ）−ベンズアミド、
Ｎ−（３−メチルブチル）−３，５−ビス−（シクロヘキサンカルボニルアミノ）−ベンズアミド、
Ｎ−シクロペンチル−３，５−ビス−（３−メチルブチリルアミノ）−ベンズアミド、
Ｎ−シクロペンチル−３，５−ビス−（ピバロイルアミノ）−ベンズアミド、
Ｎ−シクロペンチル−３，５−ビス−（４−メチルペンタノイルアミノ）−ベンズアミド、
Ｎ−シクロペンチル−３，５−ビス−（シクロペンタンカルボニルアミノ）−ベンズアミド、
Ｎ−シクロペンチル−３，５−ビス−（シクロヘキサンカルボニルアミノ）−ベンズアミド、
Ｎ−シクロヘキシル−３，５−ビス−（３−メチルブチリルアミノ）−ベンズアミド、
Ｎ−シクロヘキシル−３，５−ビス−（ピバロイルアミノ）−ベンズアミド、
Ｎ−シクロヘキシル−３，５−ビス−（４−メチルペンタノイルアミノ）−ベンズアミド、
Ｎ−シクロヘキシル−３，５−ビス−（シクロペンタンカルボニルアミノ）−ベンズアミド、
Ｎ−シクロヘキシル−３，５−ビス−（シクロヘキサンカルボニルアミノ）−ベンズアミド、
Ｎ−イソプロピル−３，５−ビス−（ピバロイルアミノ）−ベンズアミド、
Ｎ−イソプロピル−３，５−ビス−（イソブチリルアミノ）−ベンズアミド、
Ｎ−ｔ−ブチル−３，５−ビス−（２，２−ジメチルブチリルアミノ）−ベンズアミド、および
Ｎ−ｔ−オクチル−３，５−ビス−（２，２−ジメチルブチリルアミノ）−ベンズアミドである。
【００７０】
式（ＩＩｃ）の化合物の例は：
５−ピバロイルアミノ−イソフタル酸Ｎ，Ｎ’−ジ−ｔ−ブチルジアミド、
５−ピバロイルアミノ−イソフタル酸Ｎ，Ｎ’−ジ−ｔ−オクチルジアミド、
５−（２，２−ジメチルブチリルアミノ）−イソフタル酸Ｎ，Ｎ’−ジ−ｔ−ブチルジアミド、
５−（２，２−ジメチルブチリルアミノ）−イソフタル酸Ｎ，Ｎ’−ジ−ｔ−オクチルジアミド、
５−（３−メチルブチリルアミノ）−イソフタル酸Ｎ，Ｎ’−ジ−シクロヘキシルジアミド、
５−（ピバロイルアミノ）−イソフタル酸Ｎ，Ｎ’−ジ−シクロヘキシルジアミド、
５−（シクロペンタンカルボニルアミノ）−イソフタル酸Ｎ，Ｎ’−ジ−シクロヘキシルジアミド、
５−（シクロヘキシルカルボニルアミノ）−イソフタル酸Ｎ，Ｎ’−ジ−シクロヘキシルジアミド、
５−（シクロペンタンカルボニルアミノ）−イソフタル酸Ｎ，Ｎ’−ビス−（２−メチルシクロヘキシル）ジアミド、
５−（シクロヘキサンカルボニルアミノ）−イソフタル酸Ｎ，Ｎ’−ビス−（２−メチルシクロヘキシル）ジアミド、
５−（（１−メチルシクロヘキサンカルボニル）アミノ）−イソフタル酸Ｎ，Ｎ’−ビス−（２−メチルシクロヘキシル）ジアミド、および
５−（（２−メチルシクロヘキサンカルボニル）アミノ）−イソフタル酸Ｎ，Ｎ’−ビス−（２−メチルシクロヘキシル）ジアミドである。
【００７１】
本発明の顔料は、多環式有機顔料であり、かつブルー、グリーン、マゼンタ、レッド、イエロー、オレンジおよびバイオレットの多環式有機顔料からなる群より選択される。ブルーの顔料は、例えば、インダントロンおよび銅フタロシアニンの分類の顔料、例えば、ピグメントブルー（Ｐｉｇｍｅｎｔ  Ｂｌｕｅ）６０、ピグメントブルー１５：１、ピグメントブルー１５：３、ピグメントブルー１５：４、ピグメントブルー１５：６である。グリーンの顔料は例えば、銅フタロシアニン分類の顔料、例えば、ピグメントグリーン（Ｐｉｇｍｅｎｔ  Ｇｒｅｅｎ）７およびピグメントグリーン３６である。マゼンタの顔料は例えば、キナクリドン分類の顔料、例えば、２，９−ジクロロキナクリドン、ピグメントレッド（Ｐｉｇｍｅｎｔ  Ｒｅｄ）２０２である。レッドの顔料は、例えば、キナクリドン分類の顔料、例えば、ジメチルキナクリドン、ピグメントレッド１２２、またはペリレン分類の顔料、例えばピグメントレッド１４９、ピグメントレッド１７８およびピグメントレッド１７９、またはジケトピロロピロール分類の顔料、例えば、ピグメントレッド２５４およびピグメントレッド２６４である。イエローの顔料は、例えば、プテリジン、イソインドリノンおよびイソインドリン分類の顔料、例えばピグメントイエロー（Ｐｉｇｍｅｎｔ  Ｙｅｌｌｏｗ）２１５、ピグメントイエロー１１０、およびピグメントイエロー１３９である。オレンジの顔料は、イソインドリノンまたはジケトピロロピロール分類の顔料、例えば、ピグメントオレンジ（Ｐｉｇｍｅｎｔ  Ｏｒａｎｇｅ）６１、ピグメントオレンジ７１、およびピグメントオレンジ７３である。バイオレットの顔料は、例えば、キナクリドン分類の顔料、例えば、ピグメントバイオレット（ｐｉｇｍｅｎｔ  ｖｉｏｌｅｔ）１９、またはジオキサジン分類の顔料、例えば、ピグメントバイオレット２３またはピグメントバイオレット３７である。顔料の混合物を使用し得ることが有利である。
【００７２】
本発明のプロセスおよび組成物では、上記の芳香族トリスアミド化合物が、濃縮物中に、ポリプロピレン樹脂に基づいて、約５０ｐｐｍ〜約２５０ｐｐｍ（重量あたり）で存在する。例えば、トリスアミドは、約１００ｐｐｍ〜約２００ｐｐｍ（重量あたり）存在する。例えば、トリスアミドは、約５０、１００、１５０、２００または２５０ｐｐｍ（重量あたり）およびその間の範囲で存在する。芳香族トリスアミドは、個々の化合物としてまたはポリプロピレンへの混合物として添加され得る。
【００７３】
本発明のプロセスおよび組成物では、上記の顔料は、ポリプロピレン樹脂の重量に対して、約１ｐｐｍ〜約１０ｐｐｍの濃度で存在する。例えば、この顔料は、ポリプロピレン樹脂の重量に対して、約１、２、３、４、５、６、７、８、９または約１０ｐｐｍの重量レベルで存在する。本発明のプロセスおよび組成物においては、上記の顔料は好ましくは、ポリプロピレン樹脂の重量に対して、約２ｐｐｍまたは約４ｐｐｍ〜約１０ｐｐｍ（重量あたり）の濃度で存在する。
【００７４】
この顔料は、例えば、１つ以上のブルー顔料と、１つ以上のマゼンタ、レッドまたはバイオレット顔料との混合物である。
【００７５】
さらなる添加物が、本発明のポリプロピレン樹脂中に存在し得る。例えば、ヒドロキシフェニルベンゾトリアゾール、ヒドロキシフェニルトリアジン、ベンゾフェノンおよびベンゾアートＵＶ吸収材から選択される紫外光吸収材、有機リン安定剤、ヒドロキシルアミン安定剤、ベンゾフラノン安定剤、アミンオキシド安定剤，ヒンダードフェノール抗酸化剤および／またはヒンダードアミン光安定剤。さらなる添加物が例えば、ポリプロピレン樹脂の重量に対して、約０．１〜約１０重量％のレベルで使用される。
【００７６】
詳細には、さらなる添加物は、有機リン安定剤、ヒンダードフェノール抗酸化剤、ヒドロキシルアミン、ヒンダードアミンおよびベンゾアートＵＶ吸収材から選択される。
【００７７】
有機リン安定剤は、例えば公知の亜リン酸塩および亜ホスホン酸塩安定剤であり、これにはトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリトールジホスファイト、トリス（２，４−ジ−ｔｅｒｔ−ブチルフェニル）ホスファイト、ビス（２，４−ジ−α−クミルフェニル）ペンタエリスリトールジホスファイト、ジイソデシルペンタエリスリトールジホスファイト、ビス（２，４−ジ−ｔｅｒｔ−ブチルフェニル）ペンタエリスリトールジホスファイト（Ｄ）、ビス（２，６−ジ−ｔｅｒｔ−ブチル−４−メチルフェニル）ペンタエリスリトールジホスファイト（Ｅ）、ビスイソデシルオキシ−ペンタエリスリトールジホスファイト、ビス（２，４−ジ−ｔｅｒｔ−ブチル−６−メチルフェニル）ペンタエリスリトールジホスファイト、ビス（２，４，６−トリ−ｔｅｒｔ−ブチルフェニル）ペンタエリスリトールジホスファイト、トリステアリルソルビトール三リン酸塩、テトラキス（２，４−ジ−ｔｅｒｔ−ブチルフェニル）４，４’−ビフェニレン−ジホスホニト（Ｈ）、６−イソオクチルオキシ−２，４，８，１０−テトラ−ｔｅｒｔ−ブチル−ジベンゾ［ｄ，ｆ］［１，３，２］ジオキサホスフィン（Ｃ），６−フルオロ−２，４，８，１０−テトラ−ｔｅｒｔ−ブチル−１２−メチル−ジベンゾ［ｄ，ｇ］［１，３，２］ジオキサホスホシン（Ａ）、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト（Ｇ）、２，２’，２”−ニトリロ［トリエチルトリス（３，３’５，５’−テトラ−ｔｅｒｔ−ブチル−１，１’−ビフェニル−２，２’−ジイル）ホスファイト］（Ｂ）、ビス（２，４−ジ−ｔ−ブチルフェニル）オクチルホスファイト、ポリ（４，４’−｛２，２’−ジメチル−５，５’−ジ−ｔ−ブチルフェニルスルフィド−｝オクチルホスファイト）、ポリ（４，４’｛−イソプロピリデンジフェノール｝−オクチルホスファイト）、ポリ（４，４’−｛イソプロピリデンビス［２，６−ジブロモフェノール］｝−オクチルホスファイト）、ポリ（４，４’−｛２，２’−ジメチル−５，５’−ジ−ｔ−ブチルフェニルスルフィド｝−ペンタエリスリチルジホスファイト）、
【００７８】
【化４−１】
0005603429.tif 000005
【００７９】
【化４−２】
0005603429.tif 000006
【００８０】
【化４−３】
0005603429.tif 000007
が挙げられる。
【００８１】
ヒンダードフェノール系抗酸化剤としては、例えば、トリス（３，５−ジ−ｔｅｒｔ−ブチル−４−ヒドロキシベンジル）イソシアヌレート、１，３，５−トリス−（３，５−ジ−ｔｅｒｔ−ブチル−４−ヒドロキシ-ベンジル）−２，４，６−トリメチルベンゼン、３，５−ジ−ｔｅｒｔ−ブチル−４−ヒドロキシベンジルホスホン酸のモノエチルエステルのカルシウム塩、ペンタエリスリトールテトラキス［３−（３，５−ジ−ｔｅｒｔ−ブチル−４−ヒドロキシフェニル）プロピオナート］またはオクタデシル３−（３，５−ジ−ｔｅｒｔ−ブチル−４−ヒドロキシフェニル）プロピオナートが挙げられる。
【００８２】
本発明の立体的にヒンダードのアミン安定剤は、以下の式の少なくとも一部を含有し、
【００８３】
【化５】
0005603429.tif 000008
【００８４】
式中、Ｇ1、Ｇ2、Ｇ3およびＧ4は独立して、１〜８つの炭素原子のアルキルであるか、またはＧ1およびＧ2もしくはＧ3およびＧ4は一緒になってペンタメチレンであり、かつＧ5は水素もしくは１〜８つの炭素原子のアルキルである。
【００８５】
ヒンダードアミンは、例えば、米国特許第５，００４，７７０号、同第５，２０４，４７３号、同第５，０９６，９５０号、同第５，３００，５４４号、同第５，１１２，８９０号、同第５，１２４，３７８号、同第５，１４５，８９３号、同第５，２１６，１５６号、同第５，８４４，０２６号、同第５，９８０，７８３号、同第６，０４６，３０４号、同第６，１１７，９９５号、同第６，２７１，３７７号、同第６，２９７，２９９号、同第６，３９２，０４１号、同第６，３７６，５８４号、同第６，４７２，４５６号および同第７，０３０，１９６号に開示される。これらの特許の関連の開示は、参照により本明細書に組み込まれる。
【００８６】
上記で引用される米国特許第６，２７１，３７７号、同第６，３９２，０４１号、および同第６，３７６，５８４号は、ヒンダードヒドロキシアルコキシアミン安定剤を開示する。
【００８７】
適切なヒンダードアミンとしては、例えば以下が挙げられる：
１）１−シクロヘキシルオキシ−２，２，６，６−テトラメチル−４−オクタデシルアミノピペリジン、
２）ビス（２，２，６，６−テトラメチルピペリジン−４−イル）セバケート、
３）ビス（１−アセトキシ−２，２，６，６−テトラメチルピペリジン−４−イル）セバケート、
４）ビス（１，２，２，６，６−ペンタメチル−４−イル）セバケート、
５）ビス（１−シクロヘキシルオキシ−２，２，６，６−テトラメチルピペリジン−４−イル）セバケート、
６）ビス（１−オクチルオキシ−２，２，６，６−テトラメチルピペリジン−４−イル）セバケート；
７）ビス（１−アシル−２，２，６，６−テトラメチルピペリジン−４−イル）セバケート、
８）ビス（１，２，２，６，６−ペンタメチル−４−ピペリジル）ｎ−ブチル−３，５−ジ−ｔｅｒｔ−ブチル−４−ヒドロキシベンジルマロネート
９）２，４−ビス［（１−シクロヘキシル-オキシ−２，２，６，６−テトラメチルピペリジン−４−イル）ブチルアミノ］−６−（２−ヒドロキシエチルアミノ−ｓ−トリアジン、
１０）ビス（１−シクロヘキシルオキシ−２，２，６，６−テトラメチルピペリジン−４−イル）アジパート、
１１）２，４−ビス［（１−シクロヘキシルオキシ−２，２，６，６−ピペリジン−４−イル）-ブチルアミノ］−６−クロロ−ｓ−トリアジン、
１２）１−（２−ヒドロキシ−２−メチルプロポキシ）−４−ヒドロキシ−２，２，６，６−テトラメチルピペリジン、
１３）１−（２−ヒドロキシ−２−メチルプロポキシ）−４−オキソ−２，２，６，６−テトラメチルピペリジン、
１４）１−（２−ヒドロキシ−２−メチルプロポキシ）−４−オクタデカノイルオキシ−２，２，６，６−テトラメチルピペリジン、
１５）ビス（１−（２−ヒドロキシ−２−メチルプロポキシ）−２，２，６，６−テトラメチルピペリジン−４−イル）セバケート、
１６）ビス（１−（２−ヒドロキシ−２−メチルプロポキシ）−２，２，６，６−テトラメチルピペリジン−４−イル）アジパート、
１７）２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン、
１８）４−ベンゾイル−２，２，６，６−テトラメチルピペリジン、
１９）ジ−（１，２，２，６，６−ペンタメチルピペリジン−４−イル）ｐ−メトキシベンジリデンマロネート、
２０）４−ステアリルオキシ−２，２，６，６−テトラメチルピペリジン、
２１）ビス（１−オクチルオキシ−２，２，６，６−テトラメチルピペリジル）スクシナート、
２２）１，２，２，６，６−ペンタメチル−４−アミノピペリジン、
２３）２−ウンデシル−７，７，９，９−テトラメチル−１−オキサ−３，８−ジアザ−４−オキソ−スピロ［４，５］デカン、
２４）トリス（２，２，６，６−テトラメチル−４−ピペリジル）ニトリロトリアセテート、
２５）トリス（２−ヒドロキシ−３−（アミノ−（２，２，６，６−テトラメチルピペリジン−４−イル）プロピル）ニトリロトリアセテート、
２６）テトラキス（２，２，６，６−テトラメチル−４−ピペリジル）−１，２，３，４−ブタン−テトラカルボキシレート、
２７）テトラキス（１，２，２，６，６−ペンタメチル−４−ピペリジル）−１，２，３，４−ブタン−テトラカルボキシレート、
２８）１，１’−（１，２−エタンジイル）−ビス（３，３，５，５−テトラメチルピペラジノン）、
２９）３−ｎ−オクチル−７，７，９，９−テトラメチル−１，３，８−トリアザスピロ［４．５］デカン−２，４−ジオン、  ３０）８−アセチル−３−ドデシル−７，７，９，９−テトラメチル−１，３，８−トリアザスピロ［４．５］デカン−２，４−ジオン、  ３１）３−ドデシル−１−（２，２，６，６−テトラメチル−４−ピペリジル）ピロリジン−２，５−ジオン、
３２）３−ドデシル−１−（１，２，２，６，６−ペンタメチル−４−ピペリジル）ピロリジン−２，５−ジオン、
３３）Ｎ，Ｎ’−ビス−ホルミル−Ｎ，Ｎ’−ビス（２，２，６，６−テトラメチル−４−ピペリジル）ヘキサメチレンジアミン、
３４）２，４−ビス［（１−シクロヘキシルオキシ−２，２，６，６−ピペリジン−４−イル）-ブチルアミノ］−６−クロロ−ｓ−トリアジンとＮ，Ｎ’−ビス（３−アミノプロピル）エチレンジアミン）との反応生成物、
３５）１−（２−ヒドロキシ-エチル）−２，２，６，６−テトラメチル−４−ヒドロキシピペリジンとコハク酸との縮合物、
３６）Ｎ，Ｎ’−ビス（２，２，６，６−テトラメチル−４−ピペリジル）−ヘキサメチレンジアミンと４−ｔｅｒｔ−オクチルアミノ−２，６−ジクロロ−１，３，５−トリアジンとの直鎖状および環状の縮合物、
３７）Ｎ，Ｎ’−ビス（２，２，６，６−テトラメチル−４−ピペリジル）−ヘキサメチレンジアミンと４−シクロヘキシルアミノ−２，６−ジクロロ−１，３，５−トリアジンとの直鎖状または環状の縮合物、
３８）Ｎ，Ｎ’−ビス−（２，２，６，６−テトラメチル−４−ピペリジル）ヘキサメチレンジアミンと４−モルホリノ−２，６−ジクロロ−１，３，５−トリアジンとの直鎖状または環状の縮合物、
３９）Ｎ，Ｎ’−ビス−（１，２，２，６，６−ペンタメチル−４−ピペリジル）ヘキサメチレンジアミンと４−モルホリノ−２，６−ジクロロ−１，３，５−トリアジンとの直鎖状または環状の縮合物、
４０）２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、
４１）２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンとの縮合物、
４２）７，７，９，９−テトラメチル−２−シクロウンデシル−１−オキサ−３，８−ジアザ−４−オキソスピロ［４，５］デカンとエピクロロヒドリンとの反応生成物、
４３）ポリ［メチル、（３−オキシ−（２，２，６，６−テトラメチルピペリジン−４−イル）プロピル）］シロキサン、ＣＡＳ＃１８２６３５−９９−０、
４４）マレイン酸無水物−Ｃ18−Ｃ22−α−オレフィン−コポリマーと２，２，６，６−テトラメチル−４−アミノピペリジンとの反応生成物、
４５）オリゴマー化合物であって、４，４’−ヘキサメチレンビス（アミノ−２，２，６，６−テトラメチルピペリジン）と、２−クロロ−４，６−ビス（ジブチルアミノ）−ｓ−トリアジンでエンドキャップされた２，４−ジクロロ−６−［（２，２，６，６−テトラメチルピペリジン−４−イル）ブチルアミノ］−ｓ−トリアジンとの縮合生成物である、オリゴマー化合物、
４６）オリゴマー化合物であって、４，４’−ヘキサ-メチレンビス（アミノ−１，２，２，６，６−ペンタメチルピペリジン）と、２−クロロ−４，６−ビス（ジブチルアミノ）−ｓ−トリアジンでエンドキャップされた２，４−ジクロロ−６−［（１，２，２，６，６−ペンタメチルピペリジン−４−イル）ブチルアミノ］−ｓ−トリアジンとの縮合生成物である、オリゴマー化合物、
４７）オリゴマー化合物であって、４，４’−ヘキサメチレンビス（アミノ−１−プロポキシ−２，２，６，６−テトラメチルピペリジン）と、２−クロロ−４，６−ビス（ジブチルアミノ）−ｓ−トリアジンでエンドキャップされた２，４−ジクロロ−６−［（１−プロポキシ−２，２，６，６−テトラメチルピペリジン−４−イル）ブチルアミノ］−ｓ−トリアジンとの縮合生成物である、オリゴマー化合物、
４８）オリゴマー化合物であって、４，４’−ヘキサメチレンビス（アミノ−１−アシルオキシ−２，２，６，６−テトラメチルピペリジン）と、２−クロロ−４，６−ビス（ジブチル-アミノ）−ｓ−トリアジンでエンドキャップされた２，４−ジクロロ−６−［（１−アシルオキシ−２，２，６，６−テトラメチルピペリジン−４−イル）ブチルアミノ］−ｓ−トリアジンとの縮合生成物である、オリゴマー化合物、ならびに
４９）１，２−ビス（３−アミノ-プロピルアミノ）エタンと塩化シアヌルとの反応によって得られた生成物と（２，２，６，６−テトラメチルピペリジン−４−イル）ブチルアミンとの反応によって得られた生成物。
【００８８】
また、立体的にヒンダードなＮ−Ｈ、Ｎ−メチル、Ｎ−メトキシ、Ｎ−プロポキシ、Ｎ−オクチルオキシ、Ｎ−シクロヘキシルオキシ、Ｎ−（２−ヒドロキシ−２−メチルプロポキシ）および任意の上述の化合物のＮ−アシルアナログも含まれる。例えば、ＮメチルヒンダードアミンでＮ−Ｈヒンダードアミンを置き換えるとは、Ｎ−Ｈの代わりにＮ−メチルアナログを使用することである。
【００８９】
ヒドロキシルアミン安定剤は、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジドデシルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−テトラデシルヒドロキシルアミン、Ｎ−ヘキサデシル−Ｎ−ヘプタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、Ｎ−メチル−Ｎ−オクタデシルヒドロキシルアミンまたはＮ，Ｎ−ジ（硬化獣脂）ヒドロキシルアミンである。
【００９０】
アミンオキシド安定剤は、例えば、ＧＥＮＯＸ  ＥＰ、ジ（Ｃ16−Ｃ18）アルキルメチルアミンオキシド、ＣＡＳ＃２０４９３３−９３−７である。
【００９１】
ベンゾフラノン安定剤は、例えば、３−（４−（２−アセトキシエトキシ）フェニル）−５，７−ジ−ｔｅｒｔ−ブチル−ベンゾフラン−２−オン、５，７−ジ−ｔｅｒｔ−ブチル−３−（４−（２−ステアロイルオキシエトキシ）フェニル）ベンゾフラン−２−オン、３，３’−ビス（５，７−ジ−ｔｅｒｔ−ブチル−３−（４−（２−ヒドロキシエトキシ）フェニル）ベンゾフラン−２−オン）、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチル−ベンゾフラン−２−オン、３−（３，４−ジメチルフェニル）−５，７−ジ−ｔｅｒｔ−ブチル−ベンゾフラン−２−オンまたは３−（２，３−ジメチルフェニル）−５，７−ジ−ｔｅｒｔ−ブチル−ベンゾフラン−２−オンである。
【００９２】
安息香酸塩ＵＶ吸収材は、例えば、４−ｔｅｒｔ−ブチルフェニルサリチレート、フェニルサリチレート、オクチルフェニルサリチレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエートのような、例えば、置換および非置換の安息香酸のエステルである。
【００９３】
ヒドロキシフェニルベンゾトリアゾール、ヒドロキシフェニルトリアジンおよびベンゾフェノンＵＶ吸収材が周知であり、かつ例えば、参照により本明細書に組み込まれる、米国特許第６，４４４，７３３号に開示される。
【００９４】
ポリプロピレン樹脂に対する、芳香族トリスアミド、顔料およびさらなる添加物の添加は、ポリマーが融解されてその添加物と混合される全ての慣用的な混合機械で行うことができる。
【００９５】
適切な機械は、当業者に公知である。それらは、主に、ミキサー、ニーダー（混練機）および押出機である。
【００９６】
このプロセスは、処理の間に添加物を導入することによって押出機で行われることが好ましい。
【００９７】
特に好ましい処理機は、１軸スクリュー（ｓｉｎｇｌｅ−ｓｃｒｅｗ）押出機、二重反転（ｃｏｎｔｒａｒｏｔａｔｉｎｇ）および共回転（ｃｏｒｏｔａｔｉｎｇ）２軸スクリュー押出機、遊星ギア押出機、リング押出機（ｒｉｎｇ  ｅｘｔｒｕｄｅｒ）または共混練機（ｃｏｋｎｅａｄｅｒｓ）である。真空が適用され得る少なくとも１つのガス除去区画を備える処理機を用いることも可能である。
【００９８】
適切な押出機および混練機は、例えば、Ｈａｎｄｂｕｃｈ  ｄｅｒ  Ｋｕｎｓｔｓｔｏｆｆｅｘｔｒｕｓｉｏｎ，第１巻、Ｇｒｕｎｄｌａｇｅｎ，編集  Ｆ．Ｈｅｎｓｅｎ，Ｗ．Ｋｎａｐｐｅ，Ｈ．Ｐｏｔｅｎｔｅ，１９８９年，第３〜７頁，ＩＳＢＮ：３−４４６−１４３３９−４（第２巻、Ｅｘｔｒｕｓｉｏｎｓａｎｌａｇｅｎ  １９８６，ＩＳＢＮ  ３−４４６−１４３２９−７）に記載される。
【００９９】
例えば、スクリュー長は、１〜６０スクリュー径、好ましくは３５〜４８のスクリュー径である。スクリューの回転速度は、１分あたり１０〜６００回転（ｒｐｍ）が好ましく、２５〜３００ｒｐｍが極めて特に好ましい。
【０１００】
最大処理能力はスクリュー径、回転速度および駆動力に依存する。本発明のプロセスはまた、言及されるパラメーターを変更することまたは送達する用量を秤量する機械を使用することによって最大処理能力よりも低いレベルで行ってもよい。
【０１０１】
複数の成分を添加する場合、これらを事前に混合して個々に添加してもよい。
【０１０２】
ポリプロピレン樹脂は、添加物の組み込みの間十分な時間にわたって、上昇した温度に供される必要がある。この温度は一般にはポリマーの軟化点を超える。
【０１０３】
本発明のプロセスの好ましい実施形態では、２８０℃より低い温度範囲、特に約１６０℃〜２８０℃が使用される。特に好ましいプロセスの変化型では、約２００℃〜２７０℃の温度範囲が使用される。
【０１０４】
このような「溶融混合（ｍｅｌｔ  ｍｉｘｉｎｇ）」または「溶融配合（ｍｅｌｔ  ｃｏｍｐｏｕｎｄｉｎｇ）」は、ポリプロピレン中において本発明の添加物の均一な分散を生じる。
【０１０５】
ポリプロピレン樹脂中への添加物の組み込みは、例えば、上述の芳香族トリスアミドまたはその混合物および顔料、ならびに必要に応じて、さらに添加物を、処理技術で慣例的な方法を用いてポリマー中に混合することによって行われ得る。
【０１０６】
芳香族トリスアミド、顔料およびさらなる添加物はまた、ポリプロピレン樹脂中に、これらの化合物が存在するマスターバッチの形態で、例えば、熱可塑性ポリマー中に約０．５〜約３０重量％の濃度で添加されてもよい。従って、本発明はさらに、本発明の添加物が熱可塑性ポリマー中に約０．５〜約３０重量％の濃度で存在し、ポリプロピレン樹脂に添加され得る濃縮物を提供する。この熱可塑性ポリマーは、ポリプロピレンであってもよいし、または別の熱可塑性樹脂であってもよい。
【０１０７】
この追加されたポリプロピレン樹脂は通常は、ペレットとして収集され、このペレットは、ある期間貯蔵されてもよいし、または形成プロセスで直ちに使用されてもよい。
【０１０８】
所望のレベルの添加物を含む添加されたポリプロピレンペレットを得るためには、１つ以上の降下（ｌｅｔｄｏｗｎ）工程が含まれ得る。
【０１０９】
この形成プロセスは、射出成形、押出ブロー成形、射出延伸ブロー成形、熱成形、圧縮成形またはシート押出を包含する。
【０１１０】
最終成形された物品は、例えば、押出成形されたパーツ、シートまたはファイバーである。例えば、ボトル、容器、オートクレーブ部品、冷蔵庫部品、トレイ、コンピューター部品など。
【０１１１】
本発明のポリプロピレン物品は、優れた光学特性および／または結晶化温度の上昇を有する。それらは、ヘイズの低下および高い清澄性および／または結晶化温度の上昇を呈する。光学特性は、光透過率、清澄性、ヘイズおよび黄色さの程度によって測定する。光透過率、清澄性およびヘイズは、ＡＳＴＭ  Ｄ１００３によって測定する。黄色さ指数（Ｙｅｌｌｏｗｎｅｓｓ  Ｉｎｄｅｘ）（ＹＩ）は、ＡＳＴＭ  Ｅ３１３、発光体（ｉｌｌｕｍｉｎａｎｔ）Ｃ２°オブザーバー（含まれる反射光での反射率）と同様の方法で測定する。本発明の物品は、例えば、ＡＳＴＭＤ１００３によって８．０未満のヘイズ値を示す。
【０１１２】
本発明の物品は本質的に透明であって、可視光の高い透過率を示す。
【０１１３】
また、ブルー、グリーン、マゼンタ、レッド、イエロー、オレンジおよびバイオレットの多環式有機顔料から選択される低レベルの１つ以上の顔料と特定のレベルの１つ以上の芳香族トリスアミド核形成剤とを一緒にした使用であって、光学特性が改善され、および／または結晶化温度が上昇したポリプロピレン物品を提供することを目的とする使用も開示される。顔料のこの低レベルとは、ポリプロピレン樹脂の重量あたり、約１〜約１０ｐｐｍであり、芳香族トリスアミドのレベルは、約５０〜約２５０ｐｐｍ（重量あたり）である。
【０１１４】
以下の実施例は本発明をさらに例示する。全ての割合は、他に示さない限り、重量パーセントである。
【０１１５】
実施例１
ポリプロピレンホモポリマー
１２．０ｇ／１０分というメルトインデックス（ｍｅｌｔ  ｉｎｄｅｘ）を有するポリプロピレンホモポリマーを、２２０℃で窒素ブランケットのもとで２軸スクリューＷ＆Ｐ  ＺＳＫ  ２５押出機によって添加物と配合する。各々の処方物は、４００ｐｐｍのＩＲＧＡＮＯＸ  １０１０フェノール系抗酸化剤、８００ｐｐｍのＩＲＧＡＰＨＯＳ  １６８亜リン酸塩プロセス安定剤、５００ｐｐｍのステアリン酸カルシウムおよび１８０ｐｐｍの本発明の核形成剤ＴＡ１を含有する。添加物のレベルは、ポリプロピレンの重量に基づく重量パーセントである。配合されたポリプロピレンはペレットとして回収される。このペレットを、Ｂｏｙ  ５０  Ｍ、ステップモールド（ｓｔｅｐ  ｍｏｌｄ）、ダイ温度２３０℃で射出成形に供する。プラークを、２”×２”、２５ミル、４０ミルおよび５０ミルの厚みで調製する。このプラークは試験前に室温で３日間保管する。
【０１１６】
【化６】
0005603429.tif 000009
【０１１７】
本発明の処方物にはまた、４ｐｐｍのＣＲＯＭＯＰＨＴＡＬブルーＢＣＮおよび１ｐｐｍのＣＲＯＭＯＰＨＴＡＬマゼンタＰの顔料も添加する。ＣＲＯＭＯＰＨＴＡＬブルーＢＣＮはピグメントブルー１５：１である。ＣＲＯＭＯＰＨＴＡＬマゼンタＰはピグメントレッド２０２である。
【０１１８】
光透過率、清澄性およびヘイズは、４０ミルのプラーク上でＡＳＴＭ  Ｄ１００３によって測定する。ＹＩは５０ミルのプラークで測定する。
【０１１９】
本発明の処方物は、１２６℃という結晶化温度Ｔcを有する。顔料なしの処方物は、１２２℃というＴcを有する。結晶化の温度は、２５ミルのプラークの中心から取り出した５ｍｇのサンプルでの示差走査熱量測定によって測定する。
【０１２０】
本発明の処方物は、−１．６９というＹＩの改善された視覚的外観を示す。顔料なしの処方物は、４．５０というＹＩを示す。ＹＩは、Ｃ発光体（ｉｌｌｕｍｉｎａｎｔ）および２°オブザーバーを用いてＤａｔａｃｏｌｏｒ  ＳＦ６００分光光度計で測定する。
【０１２１】
４０ミルのプラークでの透過率（Ｔ）、ヘイズ（Ｈ）および清澄性（Ｃ）は以下のとおりである：
【０１２２】
【表１】
0005603429.tif 000010
【０１２３】
５０ミルのプラークでの透過率（Ｔ）、ヘイズ（Ｈ）および清澄性（Ｃ）は以下のとおりである：
【０１２４】
【表２】
0005603429.tif 000011
【０１２５】
実施例２
ポリプロピレンランダムコポリマー
１２．０ｇ／１０分というメルトインデックス（ｍｅｌｔ  ｉｎｄｅｘ）を有するポリプロピレンランダムコポリマーを、２２０℃で窒素ブランケットのもとで２軸スクリューＷ＆Ｐ  ＺＳＫ  ２５押出機によって添加物と配合する。各々の処方物は、４００ｐｐｍのＩＲＧＡＮＯＸ  １０１０フェノール系抗酸化剤、８００ｐｐｍのＩＲＧＡＰＨＯＳ  １６８亜リン酸塩プロセス安定剤、５００ｐｐｍのステアリン酸カルシウムおよび１５０ｐｐｍの本発明の核形成剤ＴＡ１を含有する。添加物のレベルは、ポリプロピレンの重量に基づく重量パーセントである。配合されたポリプロピレンはペレットとして回収される。
【０１２６】
本発明の処方物にはまた、ＣＲＯＭＯＰＨＴＡＬブルーＢＣＮおよびＣＲＯＭＯＰＨＴＡＬマゼンタＰの顔料も下に特定するレベルで添加する。ＣＲＯＭＯＰＨＴＡＬブルーＢＣＮは、ピグメントブルー１５：１である。ＣＲＯＭＯＰＨＴＡＬマゼンタＰはピグメントレッド２０２である。
【０１２７】
【表３】
0005603429.tif 000012
【０１２８】
本発明の処方物ａ〜ｃは、顔料なしの処方物に比較して上昇した結晶化温度Ｔcを有する。結晶化の温度は、ペレットから切り出した５ｍｇのサンプルで２０℃／分の速度で融解から冷却して、示差走査熱量測定によって測定する。
【０１２９】
結晶化温度の上昇は商業的に重要である。なぜなら冷却時間が速くなるほど、成形プロセスにおけるサイクルの時間が短くなるからである。